(57)【要約】  ロストコア成形によって構造的オイルパンを形成する方法が開示される。構造的オイルパンは、車両に取り付けるように構成されたブラケット部分と、ブラケット部分と一体化された、オイルリザーバを形成するパン部分と、ロストコア成形によって形成された、キャビティを形成する構造的セクションとを有する。前記方法は、金属コアを形成し、金属コアの周囲にブラケット部分および／またはパン部分を成形し、ブラケット部分およびパン部分のうちの少なくとも一方に構造的セクションを形成するように金属コアを除去することによって、ロストコア成形するステップを含む。前記方法は、構造的オイルパンを形成するためにブラケット部分とパン部分とを一緒に同時成形することも含む。
2016536503.tif 000002
【特許請求の範囲】
【請求項１】
ロストコア成形によって構造的オイルパンを形成する方法であって、前記構造的オイルパンは、車両に取り付けるように構成されたブラケット部分と、該ブラケット部分と一体化された、オイルリザーバを形成するパン部分と、前記ロストコア成形によって形成され、キャビティを形成する構造的セクションとを含み、前記方法は、
Ｉ．金属コアを形成し、
該金属コアの周囲に前記ブラケット部分および／または前記パン部分を成形し、かつ
前記ブラケット部分および前記パン部分のうちの少なくとも一方に前記構造的セクションを形成するために前記金属コアを除去することによって、
ロストコア成形するステップと、
ＩＩ．前記構造的オイルパンを形成するために前記ブラケット部分および前記パン部分を一緒に同時成形するステップと、を含むことを特徴とする、ロストコア成形によって構造的オイルパンを形成する方法。
【請求項２】
前記構造的セクションを、前記キャビティが前記ブラケット部分内に形成されるように前記ブラケット部分に配置する、請求項１記載のロストコア成形によって構造的オイルパンを形成する方法。
【請求項３】
前記構造的セクションを、前記キャビティが前記パン部分内に形成されるように前記パン部分に配置する、請求項１記載のロストコア成形によって構造的オイルパンを形成する方法。
【請求項４】
前記構造的セクションは、矩形、三角形、卵形および円形のグループから選択された横断面形状を有する、請求項１から３までのいずれか１項記載のロストコア成形によって構造的オイルパンを形成する方法。
【請求項５】
前記構造的セクションは、矩形の横断面形状を有する箱形セクションである、請求項１から４までのいずれか１項記載のロストコア成形によって構造的オイルパンを形成する方法。
【請求項６】
前記ポリマ材料は、ポリアミドを含む、請求項１から５までのいずれか１項記載のロストコア成形によって構造的オイルパンを形成する方法。
【請求項７】
前記ポリアミドは、ポリアミド６、ポリアミド６,６、ポリアミド４６、ポリアミド６,１０、ポリアミド６Ｉ,６Ｔ、ポリアミド１１、ポリアミド１２、ポリアミド１０１０、ポリアミド６,１２、およびそれらの組み合わせのグループから選択されている、請求項６記載のロストコア成形によって構造的オイルパンを形成する方法。
【請求項８】
前記ポリマ材料の１００質量部を基準として、２０質量部を超える補強剤をさらに含んでいる、請求項１記載のロストコア成形によって構造的オイルパンを形成する方法。
【請求項９】
前記ポリマ材料の１００質量部を基準として、２０質量部を超える補強剤をさらに含んでいる、請求項６記載のロストコア成形によって構造的オイルパンを形成する方法。
【請求項１０】
前記補強剤は、炭素、ガラス、およびそれらの組み合わせのグループから選択された繊維を含む、請求項８または９記載のロストコア成形によって構造的オイルパンを形成する方法。
【請求項１１】
前記ポリマ材料は、さらに、第１のポリマ材料および該第１のポリマ材料とは異なる第２のポリマ材料として規定され、前記ブラケット部分は前記第１のポリマ材料を含み、前記パン部分は前記第２のポリマ材料を含む、請求項１記載のロストコア成形によって構造的オイルパンを形成する方法。
【請求項１２】
前記第１のポリマ材料は、ポリアミド６を含む、請求項１１記載のロストコア成形によって構造的オイルパンを形成する方法。
【請求項１３】
前記第１のポリマ材料は、炭素繊維を含む、請求項１２記載のロストコア成形によって構造的オイルパンを形成する方法。
【請求項１４】
前記炭素繊維は、１ｍｍを超える長さを有する、請求項１３記載のロストコア成形によって構造的オイルパンを形成する方法。
【請求項１５】
前記第１のポリマ材料は、該第１のポリマ材料の１００質量部を基準として、３５質量部を超える前記炭素繊維を含む、請求項１３または１４記載のロストコア成形によって構造的オイルパンを形成する方法。
【請求項１６】
前記第２のポリマ材料は、ポリアミド６を含む、請求項１０記載のロストコア成形によって構造的オイルパンを形成する方法。
【請求項１７】
前記第２のポリマ材料は、ガラス繊維を含む、請求項１６記載のロストコア成形によって構造的オイルパンを形成する方法。
【請求項１８】
前記ガラス繊維は、１ｍｍ未満の長さを有する、請求項１７記載のロストコア成形によって構造的オイルパンを形成する方法。
【請求項１９】
前記第２のポリマ材料は、該第２のポリマ材料の１００質量部を基準として、２０質量部を超える前記ガラス繊維を含む、請求項１７または１８記載のロストコア成形によって構造的オイルパンを形成する方法。
【請求項２０】
前記第２のポリマ材料は、ＩＳＯ試験方法１７９／１ｅＡに従って試験されたときに、２３℃において１５ＫＪ／ｍ2よりも大きく、−４０℃において１０ＫＪ／ｍ2よりも大きいアイゾッドノッチ付衝撃強さを有する、請求項１６から１９までのいずれか１項記載のロストコア成形によって構造的オイルパンを形成する方法。
【請求項２１】
前記パン部分は、
床であって、内面と、外面と、第１の床端部と、第２の床端部とを有し、該第２の床端部は前記第１の床端部とは反対側に位置する、床と、
前壁であって、内面と、外面とを有し、前記床の前記第１の床端部から外方へ延びる前壁と、
後壁であって、内面と、外面とを有し、前記床の前記第２の床端部から外方へ延びる後壁と、
一対の側壁であって、各側壁は、内面と、外面とを有し、前記床から外方へ延びており、前記側壁は互いに実質的に平行に延びておりかつ前記前壁および前記後壁に対して実質的に垂直に接続されている、一対の側壁と、を備え、
前記床の前記内面と、前記壁部とは、オイルリザーバを形成している、請求項１から２０までのいずれか１項記載のロストコア成形によって構造的オイルパンを形成する方法。
【請求項２２】
前記構造的セクションを、前記パン部分の壁部のうちの少なくとも１つに配置する、請求項２１記載のロストコア成形によって構造的オイルパンを形成する方法。
【請求項２３】
前記構造的セクションを、前記パン部分の前記側壁および前記後壁に配置する、請求項２１記載のロストコア成形によって構造的オイルパンを形成する方法。
【請求項２４】
前記ブラケット部分を、前記パン部分の前記側壁および前記後壁と一体化する、請求項２１記載のロストコア成形によって構造的オイルパンを形成する方法。
【請求項２５】
前記構造的セクションを、前記パン部分の壁部のうちの少なくとも１つの壁部の外面に隣接して前記ブラケット部分に配置する、請求項２４記載のロストコア成形によって構造的オイルパンを形成する方法。
【請求項２６】
前記構造的セクションを、前記パン部分の前記側壁および前記後壁の外面に隣接して前記ブラケット部分に配置する、請求項２４記載のロストコア成形によって構造的オイルパンを形成する方法。
【請求項２７】
請求項１記載のロストコア成形法によって形成された構造的オイルパン。
【発明の詳細な説明】
【技術分野】
【０００１】
開示の背景
１．開示の分野
主題の開示は、概して、ロストコア成形によって構造的オイルパンを形成する方法に関する。
【０００２】
２．関連技術の説明
耐化学薬品性、耐衝撃性および構造的一体性を必要とする物品は、しばしば鋼およびアルミニウムなどの金属から形成される。しかしながら、金属のコストは増大した。したがって、ポリマ材料などの、金属の代替物が、今では、金属から形成されるこのような物品を形成する場合に使用するために考慮されている。ポリマ材料から形成された物品は、金属から形成された物品よりも軽く、しばしば安価である。しかしながら、ポリマ材料から形成された物品は、しばしば、耐化学薬品性、耐衝撃性のための厳しい所定の設計的要求、および所定の温度範囲にわたる様々な構造的および音響的要求を満たすかまたはそれを超えなければならない。
【０００３】
内燃機関用のオイルパン（流体リザーバ）は、金属から形成されるこのような物品の特定の例である。オイルパンのコストおよび重量を減じる努力として、ポリマ材料と金属とから形成された複合オイルパンが提案されてきた。しかしながら、これらの複合オイルパンにおける金属、特に金属ブラケットの使用は、さらに、オイルパンのための厳しい所定の設計的要求を満たすことが要求される。
【０００４】
したがって、ポリマ材料から形成されたオイルパンを形成する方法の必要性が残されている。
【０００５】
開示の概要および利点
ロストコア成形によって構造的オイルパンを形成する方法が開示される。構造的オイルパンは、車両に取り付けるように構成されたブラケット部分と、ブラケット部分と一体化された、オイルリザーバを形成するパン部分と、ロストコア成形によって形成された、キャビティを形成する構造的セクションとを有する。前記方法は、金属コアを形成し、金属コアの周囲にブラケット部分および／またはパン部分を成形し、ブラケット部分およびパン部分のうちの少なくとも一方に構造的セクションを形成するように金属コアを除去することによって、ロストコア成形するステップを含む。前記方法は、構造的オイルパンを形成するためにブラケット部分とパン部分とを一緒に同時成形するステップも含む。
【０００６】
図面の簡単な説明
本開示のその他の利点は容易に認められるであろう。なぜならば、本発明は、添付の図面に関連して考慮されたときに以下の詳細な説明を参照することによりさらによく理解されるからである。
【図面の簡単な説明】
【０００７】
【図１Ａ】構造的セクションを有し、車両に取り付けるように構成されたブラケット部分と、ブラケット部分と一体化されており、オイルリザーバを形成するパン部分とを含む、構造的オイルパンの第１の実施の形態の透視正面図である。
【図１Ｂ】図１Ａの構造的オイルパンの隔離されたブラケット部分の透視正面図である。
【図１Ｃ】図１Ａの構造的オイルパンの隔離されたブラケット部分の別の透視正面図である。
【図１Ｄ】図１Ａの構造的オイルパンの隔離されたブラケット部分のさらに別の透視正面図である。
【図１Ｅ】線１Ｅ−１Ｅに沿って見た、図１Ａの構造的オイルパンの、ブラケット部分、構造的セクションおよびそのキャビティの透視断面図である。
【図１Ｆ】線１Ｆ−１Ｆに沿って見た、図１Ａの構造的オイルパンの、ブラケット部分、構造的セクションおよびそのキャビティの透視断面図である。
【図１Ｇ】図１Ａの構造的オイルパンの隔離されたブラケット部分および構造的セクションの平面図である。
【図１Ｈ】図１Ａの構造的オイルパンの隔離されたブラケット部分および構造的セクションの下面図である。
【図１Ｉ】図１Ａの構造的オイルパンの隔離されたブラケット部分および構造的セクションの側面図である。
【図１Ｊ】図１Ａの構造的オイルパンの隔離されたブラケット部分および構造的セクションの端面図である。
【図２Ａ】構造的セクションを有し、車両に取り付けるように構成されたブラケット部分と、ブラケット部分と一体化されており、オイルリザーバを形成するパン部分とを含む、構造的オイルパンの第２の実施の形態の透視正面図である。
【図２Ｂ】図２Ａの構造的オイルパンの透視平面図である。
【図２Ｃ】線２Ｃ−２Ｃに沿って見た、図２Ａの構造的オイルパンの、ブラケット部分、構造的セクションおよびそのキャビティの透視断面図である。
【図２Ｄ】線２Ｄ−２Ｄに沿って見た、図２Ａの構造的オイルパンの、ブラケット部分、構造的セクションおよびそのキャビティの透視断面図である。
【図３Ａ】外面と、オイルリザーバを形成する内面と、交差支持部と、ブラケット部分とを有する構造的オイルパンの第３の実施の形態の透視正面図である。
【図３Ｂ】図３Ａの構造的オイルパンの隔離されたブラケット部分の透視正面図である。
【図３Ｃ】図３Ａの構造的オイルパンの透視平面図である。
【０００８】
本開示の詳細な説明
同じ参照符号が複数の図面を通じて対応する部材を示している図面を参照すると、構造的オイルパン（以下“オイルパン”または“構造的オイルパン”の両方で呼ぶ）が概略的に符号２０で示されている。本発明の全ての実施の形態におけるオイルパン２０は、ロストコア成形によって形成される。オイルパン２０は、ポリマ材料、すなわちプラスチック材料から形成または製造されている。本開示の文脈において、ポリマ材料とは、ニートの、すなわちバージンの、合成されていない樹脂であることができるか、又はポリマ材料は、樹脂が、他の成分、例えば何らかの物理的特性を高めるための選択的な添加剤と合成されている工業製品であることができることが理解されるべきである。このような添加剤は、潤滑剤、補強剤、耐衝撃性改良剤、カップリング剤、および顔料などの着色剤を含むが、これらに限定されない。
【０００９】
ポリマ材料は、ポリアミドなどのポリマを含む。ポリマは、ポリマ材料の全質量を基準として、約１０〜約９０、択一的に２０〜８０、択一的に３０〜７０、択一的に４５〜６５、択一的に５０〜６０の質量部の量でポリマ材料に存在している。ポリマ材料に存在するポリマの量は、上記範囲以外に変化することがあるが、通常は、これらの範囲内の全体値および部分値である。
【００１０】
ポリマ材料がポリアミドを含む場合、ポリアミドは、ポリアミド６、ポリアミド６６、ポリアミド４６、ポリアミド６１０、ポリアミド６Ｉ／６Ｔ、ポリアミド１１、ポリアミド１２、ポリアミド１０１０、ポリアミド６１２、およびそれらの組み合わせのグループから選択される。しかしながら、オイルパン２０を製造するためにポリアミド以外のポリマ材料が使用されてもよいことが理解されるべきである。
【００１１】
ポリマ材料は、通常、ポリマ材料に耐久性および剛性を付与するための補強剤を含む。補強剤は、粒子状または繊維状であってもよい。粒子状の補強剤の非制限的な例は、珪灰石、炭酸カルシウム、硫酸カルシウム、カオリン、マイカ、シリカ、タルク、カーボンブラックおよび／または珪酸アルミナを含む。繊維状の補強剤の非制限的な例は、ガラス繊維、炭素繊維、金属繊維（例えばステンレス鋼）、ポリマ繊維、サイザルおよび／またはホウ素を含む。補強剤の繊維は、サイズ（例えば長さ、直径など）が変化してもよく、コーティングされていても、コーティングされていなくてもよい。
【００１２】
１つの実施の形態では、補強剤は複数の繊維を含む。しかしながら、補強剤は、繊維、粒子およびそれらの組み合わせのグループから選択することができると認められる。１つの実施の形態では、補強剤は炭素繊維を含む。もちろん、補強剤は、金属、ポリマ、サイザルまたはホウ素などのその他の材料の繊維を含むことができると認められるべきである。
【００１３】
様々な実施の形態では、繊維は、１３マイクロメートル未満、択一的に１０マイクロメートル未満、択一的に１〜５マイクロメートルの平均直径を有する。様々な実施の形態では、繊維は、０．１〜２０ｍｍ、択一的に０．１〜１３ｍｍ、択一的に０．１〜１ｍｍ、択一的に１〜１０ｍｍ、択一的に１〜５ｍｍの平均長さを有する。１つの実施の形態では、繊維は、１ｍｍ未満の長さを有する“短い”炭素繊維を含む。別の実施の形態では、繊維は、１ｍｍを超える長さを有する“長い”炭素繊維を含む。
【００１４】
ポリマ材料または繊維それ自体は、ポリマ材料と繊維との結合を促進するためのその他の成分を含んでもよい。
【００１５】
適切なガラス繊維は、商標名CHOPVANTAGE（登録商標）としてPPG Industries Inc.から市販されている。適切な炭素繊維は、商標名TENAX（登録商標）としてテネシー州ロックウッドのToho-Tenaxから市販されている。
【００１６】
使用される場合、補強剤は、ポリマ材料の全質量を基準として、１５〜６５、択一的に２５〜５０、択一的に３０〜４０、択一的に４５〜５５の質量部の量で存在する。ポリマ材料に存在する補強剤の量は、上記範囲以外に変化することがあるが、通常は、これらの範囲内の全体値および部分値である。
【００１７】
ポリマ材料は、ポリマ材料に優れた耐衝撃性を付与するための耐衝撃性改良剤を含んでもよい。使用される場合、耐衝撃性改良剤は、ポリマ材料の全質量を基準として、１〜２０、択一的に３〜１５、択一的に４〜１０の質量部の量で存在する。存在するならば、ポリマ材料に存在する耐衝撃性改良剤の量は、上記範囲以外に変化することがあるが、通常は、これらの範囲内の全体値および部分値である。
【００１８】
耐衝撃性改良剤は、エラストマ、イオノマ、エチレンコポリマ、エチレン−プロピレンコポリマ、エチレン−プロピレン−ジエンターポリマ、エチレン−オクテンコポリマ、エチレン−アクリレートコポリマ、スチレン−ブタジエンコポリマ、スチレン−エチレン／ブチレン−スチレンターポリマ、およびそれらの組み合わせのグループから選択される。様々な実施の形態では、耐衝撃性改良剤は、エチレン−オクテン、エチレン−プロピレン、またはそれらの組み合わせのうちの少なくとも１つを含む。適切な耐衝撃性改良剤は、商標名FUSABOND（登録商標）としてデラウェア州ウィルミントンのDuPont Companyから市販されている。
【００１９】
必要ではないが、ポリマ材料は、ポリマ材料の熱劣化に対する耐性を付与するための熱安定剤を含んでもよい。使用される場合、熱安定剤は、ポリマ材料の全質量を基準として、０．０１〜１、択一的に０．０１〜０．６、択一的に０．０８〜０．２の質量部の量で存在する。存在するならば、ポリマ材料に存在する熱安定剤の量は、上記範囲以外に変化することがあるが、通常は、これらの範囲内の全体値および部分値である。
【００２０】
熱安定剤は、有機熱安定剤、無機熱安定剤およびその組み合わせのグループから選択されてよい。様々な実施の形態では、熱安定剤は、ヨウ化第一銅、ヨウ化カリウム、臭化カリウムまたはそれらの組み合わせのうちの少なくとも１つを含む。適切な熱安定剤は、商標名IODEAL（登録商標）としてジョージア州パウダースプリングスのAjay North Americaから市販されている。
【００２１】
必要ではないが、ポリマ材料は、オイルパン２０の成形中に型からポリマ材料が取り出されるようにするために潤滑剤を含んでもよい。使用される場合、潤滑剤は、ポリマ材料の全質量を基準として、０．０１〜１、択一的に０．１〜０．８、択一的に０．２〜０．６の質量部の量で存在する。存在するならば、ポリマ材料に存在する潤滑剤の量は、上記範囲以外に変化することがあるが、通常は、これらの範囲内の全体値および部分値である。
【００２２】
潤滑剤は、炭化水素ワックス、パラフィン、金属せっけん、飽和脂肪酸、不飽和脂肪酸、脂肪アルコール、エステル、アミド、およびそれらの組み合わせのグループから選択されてもよい。１つの実施の形態では、潤滑剤は、Ｎ,Ｎ’−エチレン−ビス−ステアラミドを含む。適切な潤滑剤は、商標名ACRAWAX（登録商標）としてニュージャージー州フェアローンのLonza Incorporatedから市販されている。
【００２３】
ポリマ材料は、着色剤およびその他の添加剤を含んでもよい。
【００２４】
ポリマ材料は、耐久性があり、マイナス４０℃から１５０℃の範囲で変化する温度の広い範囲わたって、石などの物体との衝突時に割れることに対する耐性がある。必要ではないが、ポリマ材料は、典型的には、２０００〜５００００ＭＰａの弾性係数（ヤング係数）、１０〜１２０ＭＰａの疲労強度、４０〜１１３ｋＪ／ｍ2の落錘ノッチなし衝撃強さ、１０〜３５ｋＪ／ｍ2のノッチ付衝撃強さを有する。
【００２５】
適切なポリマ材料は、商標名ULTRAMID（登録商標）としてニュージャージー州フローラムパークのBASF Corporationから市販されている。
【００２６】
オイルパン２０は、２つ以上のポリマ材料から形成されてもよい。１つの実施の形態において、オイルパン２０は、外面２２と、オイルリザーバ２６を形成する内面２４と、ブラケット部分２８とを有する。この実施の形態において、以下で付加的に説明するように、オイルパン２０のブラケット部分２８は、第１のポリマ材料から形成されており、オイルパン２０の残りの部分（例えば、以下で説明するようなパン部分２９）は、第２のポリマ材料から形成されている。
【００２７】
第１のポリマ材料は、ポリアミド６、ポリアミド６６、ポリアミド４６、ポリアミド６１０、ポリアミド６Ｉ／６Ｔ、ポリアミド１１、ポリアミド１２、ポリアミド１０１０、ポリアミド６１２、およびそれらの組み合わせのグループから選択されたポリアミドを含む。様々な実施の形態において、第１のポリマ材料は、ポリアミド６、ポリアミド６６およびそれらの組み合わせを含む。１つの実施の形態において、第１のポリマ材料は、ポリアミド６を含む。
【００２８】
様々な実施の形態において、第１のポリマ材料は、１０マイクロメートル未満、択一的に２〜１０マイクロメートルの平均直径および１．０ｍｍより大きい、択一的に１．０〜３０ｍｍの平均長さを有する“長い”炭素繊維を含む。１つの特定の実施の形態において、約２４．５ｍｍの炭素繊維はポリアミドと配合され、次いで、加工により破断され、その結果３〜６ｍｍの平均長さを生じる。第１のポリマ材料は、第１のポリマ材料の１００質量部を基準として、３５よりも大きい、択一的に４０〜７０、択一的に４５〜５５の質量部の“長い”炭素繊維を含むことができる。もちろん、第１のポリマ材料は、１つのタイプのポリマ材料であり、ポリマ材料について上記に示された範囲も当てはまる。
【００２９】
適切な第１のポリマ材料は、商標名ULTRAMID（登録商標）としてニュージャージー州フローラムパークのBASF Corporationから市販されている。適切な第１のポリマ材料の１つの特定の例は、ULTRAMID（登録商標） XA3321である。
【００３０】
第２のポリマ材料は、ポリアミド６、ポリアミド６６、ポリアミド４６、ポリアミド６１０、ポリアミド６Ｉ／６Ｔ、ポリアミド１１、ポリアミド１２、ポリアミド１０１０、ポリアミド６１２、およびそれらの組み合わせのグループから選択されたポリアミドを含む。様々な実施の形態において、第２のポリマ材料は、ポリアミド６、ポリアミド６６およびそれらの組み合わせを含む。１つの実施の形態において、第２のポリマ材料は、ポリアミド６を含む。
【００３１】
様々な実施の形態において、第２のポリマ材料は、１０マイクロメートル未満、択一的に２〜１０マイクロメートルの平均直径および１．０より小さい、択一的に０．１〜１ｍｍの平均長さを有する“短い”ガラス繊維を含む。第２のポリマ材料は、第２のポリマ材料の１００質量部を基準として、２０よりも大きい、択一的に２５〜４５、択一的に３０〜４０の質量部の“短い”ガラス繊維を含むことができる。もちろん、第２のポリマ材料は、１つのタイプのポリマ材料であり、ポリマ材料について上記に示された範囲も当てはまる。
【００３２】
第２のポリマ材料は、温度の広い範囲にわたって、石などの物体との衝突時に割れることに対する耐性がある。１つの実施の形態において、第２のポリマ材料は、ＩＳＯ試験方法１７９／１ｅＡに従って試験されたときに、２３℃において１５ＫＪ／ｍ2よりも大きく、−４０℃において１０ＫＪ／ｍ2よりも大きいアイゾッドノッチ付衝撃強さを有する。
【００３３】
適切な第２のポリマ材料は、商標名ULTRAMID（登録商標）としてニュージャージー州フローラムパークのBASF Corporationから市販されている。適切な第２のポリマ材料の１つの特定の例は、ULTRAMID（登録商標） B3ZG7 OSIである。
【００３４】
特に、上述の第１および第２のポリマ材料は同じ又は異なることができる。このために、第１および第２のポリマ材料が両方とも例えばポリアミド６を含むことができることが理解される。ある実施の形態では、第２のポリマ材料は、それぞれの補強剤の含有量に関して第１のポリマ材料とは異なる。より特定の例として、第１および第２のポリマ材料の両方はポリアミド６を含んでもよいが、第１のポリマ材料は、その補強剤として炭素繊維を含んでよく、第２のポリマ材料はその補強剤としてガラス繊維を含んでよい。このより特定の例では、第１および第２のポリマ材料は、両方とも基本ポリマとしてポリアミド６を含むとしても、（補強剤含有量により）それ自体が異なる。
【００３５】
１つの実施の形態では、オイルパン２０はポリマ材料から“一体的に”形成されている。一体的とは、オイルパン２０が金属−ポリマ複合体ではなく、実質的に１つのポリマ材料からまたは実質的に複数のポリマ材料から形成されていることを意味する。
【００３６】
別の実施の形態では、オイルパン２０は、車両に取り付けるように構成されたブラケット部分２８と、ブラケット部分２８と一体化された、オイルリザーバ２６を形成するパン部分２９とを有する。
【００３７】
オイルパン２０は、振動を減じるために、ブラケット部分２８およびパン部分２９のうちの少なくとも一方の内部にキャビティ３２を形成する、構造的セクション３０をも有する。言い換えれば、構造的セクション３０は、ブラケット部分２８のみ、パン部分２９のみ、またはブラケット部分２８およびパン部分２９の両方にあってもよい。１つの実施の形態では、構造的セクション３０は、キャビティ３２がブラケット部分２８内に形成されるようにブラケット部分２８に配置されている。別の実施の形態では、構造的セクション３０は、キャビティ３２がパン部分２９内に形成されるようにパン部分２９に配置されている。構造的セクション３０は、矩形、三角形、卵形および円形のグループから選択された横断面形状を有する。キャビティ３２は構造的セクション３０によって形成されているので、キャビティ３２の形状は、構造的セクション３０の形状に従う。したがって、キャビティ３２も、矩形、三角形、卵形および円形のグループから選択された横断面形状を有する。１つの実施の形態では、構造的セクション３０は、矩形の横断面形状を有する箱形セクションである。この実施の形態では、図示したように、構造的セクション３０自体は、箱上部、箱底部および２つの箱側面を有する。１つの実施の形態では、構造的セクション３０と、構造的セクション３０に形成されたキャビティ３２とは、パン部分２９の外面２２に同時成形、１つの例ではオーバーモールドされたブラケット部分２８に含まれている場合に特に有効である。
【００３８】
構造的セクション３０と、構造的セクション３０におけるキャビティ３２とは、オイルパン２０の全体的剛性および音響特性に影響する、すなわち高める。構造的セクション３０と、構造的セクション３０のキャビティ３２とは、以下で詳細に説明するようなロストコア成形によって形成される。
【００３９】
内燃機関用のオイルパン２０が図示されている。オイルパン２０は、自動車、船舶、航空機、トラクタなどのあらゆるタイプの車両用であってよいと理解されるべきである。オイルパン２０の特定の使用に応じて、オイルパン２０は、特定の耐衝撃性および音響的設計要求を満たさなければならないことがある。
【００４０】
ここで図１の透視正面図を参照すると、外面２２と、オイルリザーバ２６を形成する内面２４と、ブラケット部分２８とを有するオイルパン２０の１つの実施の形態が示されている。この実施の形態では、ブラケット部分２８は、キャビティ３２を形成する構造的セクション３０を有する。
【００４１】
さらに図１を参照すると、この実施の形態のパン部分２９は、内面３６と、外面３８とを有する床３４を有する。床は、第１の床端部と、第１の床端部とは反対側の第２の床端部とを有する。この実施の形態のオイルパン２０は、内面４２と、外面４４とを有する前壁４０をも有する。この前壁４０は、床３４の第１の床端部から外方へ延びている。この第１の実施の形態のオイルパン２０は、内面４８と、外面５０とを有する後壁４６をも有する。この後壁４６は、床３４の第２の床端部から外方へ前壁４０とほぼ同じ方向へ延びている。この実施の形態のオイルパン２０は、それぞれ内面５４と、外面５６とを有する一対の側壁５２をも有する。側壁５２は、床３４から外方へ前壁４０および後壁４６とほぼ同じ方向へ延びている。側壁５２は、互いにほぼ平行に延びている。さらに、側壁５２は、前壁４０および後壁４６に接続されており、かつ前壁４０および後壁４６に対してほぼ垂直である。したがって、床３４の内面３６と、壁部４０，４６，５２とは、オイルリザーバ２６を形成している。
【００４２】
概して、オイルパン２０が車両に接続されると、前壁４０が車両の前方に面し、後壁４６が車両の後方に面する。オイルリザーバ２６は、通常、耐衝撃性および空力性能などの機能的目的のために、後壁４６における深さＤ２よりも前壁４０において小さい深さＤ１を有する。もちろん、車両におけるオイルパン２０の向きは、車両に応じて変化することができる。このために、“前壁”および“後壁”という用語は、範囲を限定していない。なぜならば、オイルパン２０の向きは、本発明の概念にとどまる間は、変化することができるからである。
【００４３】
１つの実施の形態では、オイルパン２０の前壁４０および床３４は車両の前方に面しており、前壁４０および床３４は、岩などの物体によって衝撃を最も受けやすい。したがって、前壁４０および床３４、択一的にパン部分２９を、上述の第２のポリマ材料などの耐久性ポリマ材料から形成すると有利である。後壁４６はしばしばエンジンブロックに取り付けられており、車両のトランスミッションハウジングと対面しているので、オイルパン２０の後壁４６、および含まれているならばブラケット部分２８の構造的一体性および音響特性は、最適でなければならない。したがって、ブラケット部分２８を上述の第１のポリマ材料などのより剛性のポリマ材料から形成すると有利である。
【００４４】
構造的セクション３０およびキャビティ３２は、振動を減じ、車両におけるオイルパン２０の剛性および音響性能を高める。もちろん、キャビティ３２の存在はオイルパン２０の重量も減じ、これは、車両において使用されるとき、燃料節約と等しい。構造的セクション３０は、パン部分２９の壁部のうちの少なくとも１つなどにおいて、パン部分２９に配置されてもよい。１つの実施の形態では、構造的セクション３０は、パン部分２９の側壁５２および後壁４６に配置されている。
【００４５】
様々な実施の形態では、ブラケット部分２８は、パン部分２９の側壁５２および後壁４６と一体化されている。この実施の形態では、構造的セクション３０は、パン部分２９の壁部のうちの少なくとも１つの壁部の外面５６に隣接してブラケット部分２８に配置されている。１つの実施の形態では、構造的セクション３０は、パン部分２９の側壁５２の外面５４，５６および後壁４６の外面５０に隣接してブラケット部分２８に配置されている。
【００４６】
上述のように、構造的セクション３０およびキャビティ３２は、振動を減じ、車両におけるオイルパン２０の剛性および音響性能を高める。構造的セクション３０は、ブラケット部分２８およびパン部分２９内のあらゆるところに配置することができる。さらに、構造的セクション３０は、連続的または不連続的であることができる。言い換えれば、構造的オイルパン２０は、１つの連続的な構造的セクション３０、したがって１つの連続的なキャビティ３２を含むことができるか、または２つ以上の構造的セクション３０、したがって２つ以上のキャビティ３２を含むことができる。ブラケット部分２８およびパン部分２９の双方が構造的セクション３０を含むことができる。構造的セクション３０は、オイルパン２０の１つ、２つ、３つまたは全ての４つの側にわたって、オイルパン２０の外面全体の周囲を取り巻くことができる。さらに、構造的セクション３０は、オイルパン２０の全体的または部分的な長さおよび／または幅にわたっていることができる。構造的セクション３０は、ブラケット部分２８および／またはパン部分２９内のあらゆるところに配置することができる。
【００４７】
図１Ｂ、図１Ｃおよび図１Ｄは、図１Ａのオイルパン２０の隔離されたブラケット部分２８の透視図である。
【００４８】
図１Ｅは、線１Ｅ−１Ｅに沿って見た、図１Ａのオイルパン２０の、ブラケット部分２８、構造的セクション３０およびそのキャビティ３２の透視断面図である。図１Ｆは、線１Ｆ−１Ｆに沿って見た、図１Ａのオイルパン２０の、ブラケット部分２８、構造的セクション３０およびそのキャビティ３２の透視断面図である。特に、構造的セクション３０は、側壁５２および／または後壁４６にあることができる。図１Ｇは平面図であり、図１Ｈは、図１Ａのオイルパン２０の隔離されたブラケット部分２８と構造的セクション３０との下面図である。さらに、図１Ｉは、側面図であり、図１Ｊは、図１Ａのオイルパン２０の隔離されたブラケット部分２８と構造的セクション３０との端面図である。
【００４９】
図２Ａのオイルパン２０は、図１Ａのオイルパン２０と同じである。しかしながら、オイルパン２０のこの実施の形態は、連続的な繊維強化テープ５８を含む。適切なＣＦＲＴは、商標名ULTRAComp（商標）としてニュージャージー州フローラムパークのBASF Corporationから市販されている。ULTRAComp（商標）は、ブラケット部分２８におけるオイルパン２０の外面２４に提供されている。図２Ｂは、図２Ａのオイルパン２０の透視平面図である。図２Ｃおよび図２Ｄは、それぞれ線２Ｃ−２Ｃおよび線２Ｄ−２Ｄに沿って見た、図２Ａのオイルパン２０の、ブラケット部分２８、構造的セクション３０およびそのキャビティ３２の透視断面図である。
【００５０】
図３Ａは、オイルパン２０の別の実施の形態の透視正面図である。この実施の形態のオイルパン２０は、付加的な構造的剛性のための交差支持部６０を含む。さらに、この実施の形態のオイルパン２０のブラケット部分２８は、構造的セクション３０と、構造的セクション３０のキャビティ３２とを含まない。むしろ、この実施の形態のオイルパン２０の後壁４６が、構造的セクション３０と、構造的セクション３０のキャビティ３２とを含む。図３Ｂは、図３Ａのオイルパン２０の隔離されたブラケット部分２８の透視正面図であり、図３Ｃは、図３Ａのオイルパン２０の透視平面図である。
【００５１】
主題の開示は、ロストコア成形によって構造的オイルパン２０を形成する方法に関する。構造的オイルパン２０は、ちょうど図面、上記説明および実施例に説明されているようなものである。
【００５２】
ロストコア成形によって構造的オイルパン２０形成する方法は、金属コアを形成するステップを含む。金属コアは、金属材料を所望の形状に鋳造または成形することによって形成することができる。もちろん、金属コアの形状は、オイルパン２０の構造的セクション３０に配置されるキャビティ３２の形状を決定する。金属コアは、公知のあらゆる適切な金属材料／合金から形成することができる。１つの実施の形態では、金属材料は、再利用可能／リサイクル可能である。
【００５３】
ロストコア成形によって構造的オイルパン２０を形成する方法は、金属コアの周囲にブラケット部分２８および／またはパン部分２９を成形するステップも含む。このステップは、通常、射出成形設備によって行われる。すなわち、このステップにおいて、コアが型に配置され、ポリマ材料がコアの周囲に所望の構成で成形される。
【００５４】
１つの実施の形態では、ロストコア成形によって構造的オイルパン２０を形成する方法は、金属コアを有するブラケット部分２８および／またはパン部分２９を冷却するステップも含む。
【００５５】
ロストコア成形によって構造的オイルパン２０を形成する方法は、ブラケット部分２８およびパン部分２９のうちの少なくとも一方において、キャビティ３２を有する構造的セクション３０を形成するように金属コアを除去するステップも含む。このステップにおいて、金属コアは、通常、誘導加熱を利用することによって溶融させられる。
【００５６】
１つの実施の形態では、ロストコア成形によって構造的オイルパン２０を形成する方法は、将来の使用のために金属材料をリサイクルするステップも含む。
【００５７】
前記方法は、構造的オイルパン２０を形成するためにブラケット部分とパン部分とを一緒に同時成形するステップも含む。ブラケット部分２８およびパン部分２９は、構造的オイルパン２０を形成するために、直接に、または同時成形されるボディの間の付着を高めるために公知の様々な方法を用いて、一緒に同時成形することができる。
【００５８】
以下の実施例は、本開示を例示するためのものであり、限定するためのものではない。
【００５９】
実施例
図１Ａのオイルパン２０は、マサチューセッツ州ウォルトハムのDassault Systemsから市販されている商標名ABAQUS（登録商標）を有するソフトウェアによって、通常モードまたは騒音・振動およびハーシュネス（“ＮＶＨ”）音響性能について分析される。ソフトウェアは、あらゆる１つまたは複数の振動体のＮＶＨ性能を予測する。この特定のケースにおいて、振動体は、車両における図１Ａのオイルパン２０である。
【００６０】
分析は、アルミニウムブラケットおよびポリマオイルパンを含む複合オイルパンの分析と比較考慮してなされた。
【００６１】
表１は、利用される境界条件を含むＦＥＡモデルを示している。エンジンブロックおよびトランスミッションハウジング双方の個々の質量は、ABAQUS（登録商標）を用いたポイント質量を使用して、これらのコンポーネントのための重心（“c.g.”）位置においてモデル化された。これらの両コンポーネント（すなわちエンジンブロックおよびトランスミッションハウジング）のこれらのc.g.位置は、４０ＫＮ／ｍｍの剛性を備えるばねエレメントを介して接続された。このモデリングは、これらの２つのコンポーネントの間の剛性相互作用を表した。トランスミッションハウジングの質量は、エンジンブロックおよびオイルパン２０の後壁４６におけるボルト穴において分配された。エンジンブロックの後面は、剛性プレートを用いてモデル化された。オイルパン２０のフランジ縁部におけるボルトは、全ての自由度（“dof”）において制限された。質量を正確に捕捉するために、２つのエンジンマウントもモデル化された。エンジンマウントボルト位置も、全てのdofにおいて制限された。オイルパン２０、ブラケット部分２８およびエンジンマウントは、固体四面体エレメントを使用してモデル化されたのに対し、エンジンブロック後面は、ABAQUS（登録商標）内でシェルエレメントを使用して剛性にモデル化された。最後に、分析入力デッキを完了するために、リニアスタティックノーマルモード分析カード（*FREQUENCY）が使用された。このカードは、分析ステップにおいて関連する情報が規定されるセクションにおいて規定された。*FREQUENCYカードに特定された周波数範囲は１０〜５００Ｈｚであり、最初の５モードは分析出力として要求された。ABAQUS（登録商標）ソフトウェア内のランチョス固有値ソルバがこのシミュレーションのために特定された。
【００６２】
【表１】
2016536503.tif 000003
【００６３】
特に、モデル化された図１Ａのオイルパン２０は、全ての現在の製品であるアルミニウム製オイルパンよりも約５０％軽く、アルミニウムブラケットおよびポリマオイルパンを含む複合オイルパンよりも約２０％軽かった。
【００６４】
図１Ａのオイルパンは、高温（１２０℃）において良い性能を示した。ブラケット部分２８に構造的セクション３０を位置決めすることと共にULTRAMID（登録商標）XA3321(LCF50)を利用することは、１２０℃におけるＮＶＨ性能を助けた。
【００６５】
添付の請求項は、詳細な説明において説明された表現および特定の化合物、組成または方法に制限されず、添付の請求項の範囲に包含される特定の実施の形態ごとに変化してもよいことが理解されるべきである。様々な実施の形態の特定の特徴または態様を説明するために本明細書において根拠とされたあらゆるマーカッシュグループに関して、異なる、特別な、および／または予期しない結果が、全てのその他のマーカッシュメンバーから独立したそれぞれのマーカッシュグループのそれぞれのメンバーから得られてよいことが認められるべきである。マーカッシュグループのそれぞれのメンバーは、個々におよび／または組み合わせて根拠とされてよく、添付の請求項の範囲内の特定の実施の形態のための十分なサポートを提供する。
【００６６】
本開示の様々な実施の形態を説明するために根拠とされたあらゆる範囲およびサブレンジは、独立しておよび集合的に、添付の請求項の範囲に包含されることも理解されるべきであり、このような値が本明細書に明示的に書かれていなくても、全体値および／または部分値を含む全ての範囲を説明および考慮するために理解される。当業者は、数えられた範囲およびサブレンジは本開示の様々な実施の形態を十分に説明しかつ可能にし、このような範囲およびサブレンジはさらに関連する２等分、３等分、４等分、５等分などにさらに描かれてもよいことを容易に認識する。ただ１つの例として、“０．１から０．９まで”の範囲は、さらに、個々におよび集合的に添付の請求項の範囲内にある、下側の３分の１、すなわち“０．１から０．３”まで、中間の３分の１、すなわち０．４から０．６まで、および上側の３分の１、すなわち０．７から０．９までにさらに描かれてもよく、個々におよび／または集合的に根拠とされてもよく、添付の請求項の範囲内の特定の実施の形態のための十分なサポートを提供する。加えて、“少なくとも”、“より大きい”、“より小さい”、“以下”などの、範囲を規定または修正する表現に関して、このような表現は、サブレンジおよび／または上限または下限を含むと理解されるべきである。別の例として、“少なくとも１０”の範囲は、本来、少なくとも１０〜３５のサブレンジ、少なくとも１０〜２５のサブレンジ、２５〜３５のサブレンジなどを含み、それぞれのサブレンジは、個々におよび／または集合的に根拠とされてもよく、添付の請求項の範囲内の特定の実施の形態のための十分なサポートを提供する。最後に、開示された範囲内の個々の数は、根拠とされてもよく、添付の請求項の範囲内の特定の実施の形態のための十分なサポートを提供する。例えば、“１から９まで”の範囲は、３などの様々な個々の整数と、４．１などの小数点を含む個々の数（分数）とを含み、これは、根拠とされてもよく、添付の請求項の範囲内の特定の実施の形態のための十分なサポートを提供してもよい。
【００６７】
本開示は、例示的な形式で説明されており、使用されている用語は限定の性質ではなく説明の文言の性質であることが意図されていると理解される。当然のことながら、上記説明に照らして本開示の多くの修正及び変更が可能である。したがって、添付の請求項の範囲内で、本開示は、特に説明されているもの以外で実施されてもよいことが理解されるべきである。
【図１Ａ】
2016536503.tif 000004
【図１Ｂ】
2016536503.tif 000005
【図１Ｃ】
2016536503.tif 000006
【図１Ｄ】
2016536503.tif 000007
【図１Ｅ】
2016536503.tif 000008
【図１Ｆ】
2016536503.tif 000009
【図１Ｇ】
2016536503.tif 000010
【図１Ｈ】
2016536503.tif 000011
【図１Ｉ】
2016536503.tif 000012
【図１Ｊ】
2016536503.tif 000013
【図２Ａ】
2016536503.tif 000014
【図２Ｂ】
2016536503.tif 000015
【図２Ｃ】
2016536503.tif 000016
【図２Ｄ】
2016536503.tif 000017
【図３Ａ】
2016536503.tif 000018
【図３Ｂ】
2016536503.tif 000019
【図３Ｃ】
2016536503.tif 000020
【手続補正書】
【提出日】平成28年6月7日(2016.6.7)
【手続補正１】
【補正対象書類名】特許請求の範囲
【補正対象項目名】全文
【補正方法】変更
【補正の内容】
【特許請求の範囲】
【請求項１】
ロストコア成形によって構造的オイルパンを形成する方法であって、前記構造的オイルパンは、車両に取り付けるように構成されたブラケット部分と、該ブラケット部分と一体化された、オイルリザーバを形成するパン部分と、前記ロストコア成形によって形成され、キャビティを形成する構造的セクションとを含み、前記方法は、
Ｉ．金属コアを形成し、
該金属コアの周囲に前記ブラケット部分および／または前記パン部分を成形し、かつ
前記ブラケット部分および前記パン部分のうちの少なくとも一方に前記構造的セクションを形成するために前記金属コアを除去することによって、
ロストコア成形するステップと、
ＩＩ．前記構造的オイルパンを形成するために前記ブラケット部分および前記パン部分を一緒に同時成形するステップと、を含むことを特徴とする、ロストコア成形によって構造的オイルパンを形成する方法。
【請求項２】
前記構造的セクションを、前記キャビティが前記ブラケット部分内に形成されるように前記ブラケット部分に配置する、請求項１記載のロストコア成形によって構造的オイルパンを形成する方法。
【請求項３】
前記構造的セクションを、前記キャビティが前記パン部分内に形成されるように前記パン部分に配置する、請求項１記載のロストコア成形によって構造的オイルパンを形成する方法。
【請求項４】
前記構造的セクションは、矩形、三角形、卵形および円形のグループから選択された横断面形状を有する、請求項１から３までのいずれか１項記載のロストコア成形によって構造的オイルパンを形成する方法。
【請求項５】
前記ポリマ材料は、ポリアミド、および／または炭素、ガラス、およびそれらの組み合わせのグループから選択された繊維を含む補強剤を含む、請求項１から４までのいずれか１項記載のロストコア成形によって構造的オイルパンを形成する方法。
【請求項６】
前記ポリマ材料は、さらに、第１のポリマ材料および該第１のポリマ材料とは異なる第２のポリマ材料として規定され、前記ブラケット部分は前記第１のポリマ材料を含み、前記パン部分は前記第２のポリマ材料を含む、請求項１から５までのいずれか１項記載のロストコア成形によって構造的オイルパンを形成する方法。
【請求項７】
前記第１のポリマ材料は、ポリアミド６および炭素繊維を含む、および／または前記第２のポリマ材料は、ポリアミド６およびガラス繊維を含み、ＩＳＯ試験方法１７９／１ｅＡに従って試験されたときに、２３℃において１５ＫＪ／ｍ2よりも大きく、−４０℃において１０ＫＪ／ｍ2よりも大きいアイゾッドノッチ付衝撃強さを有する、請求項６記載のロストコア成形によって構造的オイルパンを形成する方法。
【請求項８】
前記パン部分は、
床であって、内面と、外面と、第１の床端部と、第２の床端部とを有し、該第２の床端部は前記第１の床端部とは反対側に位置する、床と、
前壁であって、内面と、外面とを有し、前記床の前記第１の床端部から外方へ延びる前壁と、
後壁であって、内面と、外面とを有し、前記床の前記第２の床端部から外方へ延びる後壁と、
一対の側壁であって、各側壁は、内面と、外面とを有し、前記床から外方へ延びており、前記側壁は互いに実質的に平行に延びておりかつ前記前壁および前記後壁に対して実質的に垂直に接続されている、一対の側壁と、を備え、
前記床の前記内面と、前記壁部とは、オイルリザーバを形成している、請求項１から７までのいずれか１項記載のロストコア成形によって構造的オイルパンを形成する方法。
【請求項９】
前記構造的セクションを、前記パン部分の壁部のうちの少なくとも１つに配置する、請求項８記載のロストコア成形によって構造的オイルパンを形成する方法。
【請求項１０】
前記ブラケット部分を、前記パン部分の前記側壁および前記後壁と一体化する、請求項８記載のロストコア成形によって構造的オイルパンを形成する方法。
【請求項１１】
前記構造的セクションを、前記パン部分の壁部のうちの少なくとも１つの壁部の外面に隣接して前記ブラケット部分に配置する、請求項１０記載のロストコア成形によって構造的オイルパンを形成する方法。
【請求項１２】
請求項１から１１までのいずれか１項記載のロストコア成形法によって形成された構造的オイルパン。
【国際調査報告】
2016536503.tif 000021
2016536503.tif 000022